БЛОКИРУЮЩИЙ ДИФФУЗИЮ СЛОЙ В УСТРОЙСТВЕ ДЛЯ ОЧИСТКИ ОТРАБОТАВШЕГО ГАЗА

1. Способ получения блокирующего диффузию слоя (1), содержащего оксид (8) алюминия, на металлическом листе (2), который состоит из основного материала (3), который содержит, по меньшей мере, железо (Fe), хром (Cr) и алюминий (Al), причем способ включает в себя, по меньшей мере, следующие шаги:
а) обеспечение металлического листа (2),
б) нанесение по меньшей мере одного оксида (4) металла, выбранного из группы, включающей в себя оксид кобальта и оксид никеля, или нанесение по меньшей мере одного соединения материалов, которое вследствие повышения температуры может образовывать по меньшей мере один оксид (4) металла, выбранный из группы, включающей в себя оксид кобальта и оксид никеля, по меньшей мере на одной частичной области (5) поверхности (6) металлического листа (2) в качестве поверхностного слоя (7),
в) осуществление термообработки при температуре выше 650°C с металлическим листом (2), имеющим поверхностный слой (7), так что по меньшей мере в одной частичной области (5) в поверхностном слое (7) возникает блокирующий диффузию слой (1), содержащий оксид (8) алюминия, при восстановлении оксида (4) металла в металл (9) и окислении диффундирующего из основного материала (3) алюминия (10) в оксид (8) алюминия.
2. Способ по п. 1, причем оксид (4) металла или соединение материалов в поверхностном слое (7) на шаге б) имеется в количестве по меньшей мере 40% по массе.
3. Способ по п. 1 или 2, причем после осуществления шага в) оксид (8) алюминия гомогенно распределен в поверхностном слое (7).
4. Способ по п. 1 или 2, причем после осуществления шага в) содержание имеющегося элементарно металла (9) оксида (4) металла или соединения материалов в поверхностном слое (7) повысилось по меньшей мере на 5% по массе.
5. Способ по п. 1 или 2, причем на шаге а) содержание алюминия (10) в основном материале (3) составляет от 1 до 7% по массе, а содержание алюминия (10) в оксиде (4) металла или соединении материалов на шаге б) составляет максимально 2% по массе.
6. Способ по п. 5, причем после осуществления шага в) содержание алюминия (10) в блокирующем диффузию слое (1) составляет по меньшей мере 15% по массе.
7. Способ по п. 1 или 2, причем поверхностный слой (7) после осуществления шага б) имеет толщину (11) максимально 1 микрон.
8. Способ по п. 1 или 2, причем основной материал (3) на шаге а) имеет максимально 20% металла (9) оксида (4) металла или соединения материалов из шага б).
9. Способ изготовления устройства (12) для очистки отработавшего газа (ОГ), причем устройство (12) для очистки ОГ имеет сотовое тело (13) и корпус (14), и, по меньшей мере, сотовое тело (13) или корпус (14) образован металлическим листом (2), а металлический лист (2) состоит из основного материала (3), который содержит, по меньшей мере, железо (Fe), хром (Cr) и алюминий (Al), причем способ также включает в себя, по меньшей мере, следующие шаги:
i) обеспечение по меньшей мере одного металлического листа (2) для образования корпуса (14) или сотового тела (13),
ii) нанесение по меньшей мере одного оксида (4) металла, выбранного из группы, включающей в себя оксид кобальта и оксид никеля, или нанесение по меньшей мере одного соединения материалов, которое вследствие повышения температуры может образовывать по меньшей мере один оксид (4) металла, выбранный из группы, включающей в себя оксид кобальта и оксид никеля, по меньшей мере на одной частичной области (5) поверхности (6) по меньшей мере одного металлического листа (2) в качестве поверхностного слоя (7),
iii) образование сотового тела (13) и вставление сотового тела (13) в корпус (14),
iv) нанесение припоя, по меньшей мере, на сотовое тело (13) или на корпус (14) по меньшей мере на одном участке (15) пайки,
v) осуществление процесса пайки при температуре выше 1000°С по меньшей мере с одним металлическим листом (2), имеющим оксид (4) металла, в вакууме или в атмосфере защитного газа, так что:
- только по меньшей мере в одной частичной области (5) в поверхностном слое (7) возникает блокирующий диффузию слой (1), содержащий оксид (8) алюминия, при восстановлении оксида (4) металла в металл (9) и окислении диффундирующего из основного материала (3) алюминия (10) в оксид (8) алюминия, и
- по меньшей мере на одном участке (15) пайки возникает паяное соединение (16) по меньшей мере на одном металлическом листе (2).
10. Способ по п. 9, причем после шага v) осуществляют еще один процесс нанесения покрытия, посредством которого наносят слой (17) для очистки ОГ, который по меньшей мере в одной частичной области (5) полностью покрывает поверхностный слой (7).
11. Устройство (12) для очистки отработавшего газа (ОГ), имеющее сотовое тело (13) и корпус (14), причем, по меньшей мере, сотовое тело (13) или корпус (14) образован металлическим листом (2), а металлический лист (2) состоит из основного материала (3), который содержит, по меньшей мере, железо (Fe), хром (Cr) и алюминий (Al), причем металлический лист (2), по меньшей мере, в частичной области (5) имеет поверхностный слой (7), который содержит, по меньшей мере, оксид (8) алюминия и металл (9) из группы, включающей кобальт (Со) и никель (Ni), причем, по меньшей мере, в частичной области (5) слой (17) для очистки ОГ полностью покрывает поверхностный слой и, кроме того, по меньшей мере, в частичной области (5) по меньшей мере на одном участке (15) пайки образовано паяное соединение (16) на металлическом листе (2).
12. Автомобиль (18), имеющий, по меньшей мере, двигатель (19) внутреннего сгорания, выпускной трубопровод (20) и устройство (12) для очистки отработавшего газа по п. 11.